(57)【要約】    【課題】  大面積化に対応して画像を鮮明に写し出すことができると共に視野角を広くすることができる背面透過型スクリーンを提供する。    【解決手段】  背面透過型スクリーン１００は、複数の空孔を有するラテックスから得られる透明なポリマーフィルム１０１、及び上記空孔の各々にネマティック液晶の棒状分子１０２が封入されることによって形成された液晶カプセル１０３から成る液晶層１０４と、間に液晶層１０４を挟持する一対のＰＥＴフィルム１０５ａ，ｂと、該一対のＰＥＴフィルム１０５ａ，ｂの各々における液晶層１０４に接しない面側に接着層１０６ａ，ｂを介して配設されたガラス基板１０７ａ，ｂとを備える。ガラス基板１０７ａ，ｂの外表面１０８ａ，ｂには屈折率が高い物質層２１及び屈折率が低い物質層２２が蒸着により積層されている。【選択図】      図１
2007065398.tif 000002
【特許請求の範囲】
【請求項１】
複数の空孔を有し且つ当該空孔の各々に液晶材料が封入された液晶層と、間に前記液晶層を挟持する少なくとも一方が透明の一対の樹脂基板と、該一対の樹脂基板の少なくとも一方における前記液晶層に接しない面側に接着層を介して配設されたガラス基板とを備え、透過した光のコントラストを向上する処理が施されていることを特徴とする背面透過型スクリーン。
【請求項２】
前記ガラス基板は外表面に反射防止処理が施されていることを特徴とする請求項１記載の背面透過型スクリーン。
【請求項３】
前記反射防止処理として、前記ガラス基板の外表面に屈折率が異なる２以上の物質を蒸着により積層することを特徴とする請求項２記載の背面透過型スクリーン。
【請求項４】
前記反射防止処理として、前記ガラス基板の外表面に屈折率が異なる２以上の物質をスパッタリングにより積層することを特徴とする請求項２記載の背面透過型スクリーン。
【請求項５】
前記反射防止処理として、前記ガラス基板の外表面を印刷して着色することを特徴とする請求項２記載の背面透過型スクリーン。
【請求項６】
前記反射防止処理として、前記ガラス基板の外表面をエッチングすることを特徴とする請求項２記載の背面透過型スクリーン。
【請求項７】
前記反射防止処理として、前記ガラス基板の外表面に前記ガラス基板と屈折率が異なる微粒子を所定間隔で形成することを特徴とする請求項２記載の背面透過型スクリーン。
【請求項８】
前記ガラス基板は外表面に光吸収材が被覆されていることを特徴とする請求項１記載の背面透過型スクリーン。
【請求項９】
前記光吸収材は印刷によって被覆されていることを特徴とする請求項８記載の背面透過型スクリーン。
【請求項１０】
前記光吸収材はスパッタリングによって被覆されていることを特徴とする請求項８記載の背面透過型スクリーン。
【請求項１１】
前記ガラス基板は色ガラスであることを特徴とする請求項１乃至１０のいずれか１項に記載の背面透過型スクリーン。
【請求項１２】
前記液晶材料に二色性染料が分散されることを特徴とする請求項１乃至１１のいずれか１項に記載の背面透過型スクリーン。
【請求項１３】
前記液晶層に顔料が分散されることを特徴とする請求項１乃至１２のいずれか１項に記載の背面透過型スクリーン。
【請求項１４】
前記接着層は着色されることを特徴とする請求項１乃至１３のいずれか１項に記載の背面透過型スクリーン。
【発明の詳細な説明】
【技術分野】
【０００１】
本発明は、背面透過型スクリーンに関し、特に背面投射型テレビ（ＲＰＴＶ）などに用いられる背面透過型スクリーンに関する。
【背景技術】
【０００２】
従来より、背面投射型テレビ（ＲＰＴＶ）などに用いられる透過型スクリーンとして、図９に示すようなフレネルレンズシート６１とレンチキュラーレンズシート６２とを組み合わせたものが用いられている。
【０００３】
レンチキュラーレンズシート６２は、図１０及び図１１に示すように、入射面７１側に鉛直方向に配列され、曲面が光軸Ｏ上のＰ１，Ｐ２を第１、第２焦点位置とする楕円面となっているレンズ単位要素８５と、出射面７２側に水平方向に配列された楕円等のレンズ単位要素８６とを備える。出射面７２のレンズ単位要素８６の相互間には凸条７３が形成されるとともに、凸条７３の端面には光吸収材すなわちブラックストライプ７３ａが被着される。このブラックストライプ７３ａは、出射面７２に表示されるカラー画像を±θの範囲内の視角で観察するときに、周囲からの光によって画像のコントラストが低下することを防ぐ（例えば、特許文献１参照）。
【０００４】
ここで、透過型スクリーンが背面から投射された光を平行な光束に変換して透過するフレネルレンズ６１だけで構成されていると視野角が狭くなってしまうので、鉛直方向に配置したレンチキュラーレンズ６２により水平方向に関する視野角を広げている。しかし、レンチキュラーレンズ６２を鉛直方向に配置すると、水平方向に関する視野角は広がるものの、鉛直方向に関する視野角は変わらない。そこで、高級機では、レンチキュラーレンズ６２を鉛直方向及び水平方向に交差させて配置する方法が採用されているケースもある。
【０００５】
また、背面投射型テレビ（ＲＰＴＶ）などに用いられる透過型スクリーンとして、電圧駆動型の調光素子として知られている曲線的な配列相のネマティック液晶調光体を用いることも考えられる。図１２に示すように、ネマティック液晶調光体９０は、一層の液晶層９４と、間に液晶層９４を有する一対の透明導電膜９６ａ，ｂと、該一対の透明導電膜９６ａ，ｂの外面に夫々接着された一対のＰＥＴフィルム９５ａ，ｂとからなり、液晶層９４は多数の空孔を有し且つラテックスからなる透明なポリマーフィルム９１を備え、当該空孔の各々はネマティック液晶の棒状分子９２が封入されることによって液晶カプセル９３を形成する（例えば、特許文献２参照）。
【特許文献１】特許第２７０２２０５号公報
【特許文献２】特開２００４−３２５４９７号公報
【発明の開示】
【発明が解決しようとする課題】
【０００６】
しかしながら、フレネルレンズ６１は、光学設計に基づいてレーザー等で加工された精密金型を用いてアクリル樹脂等を成形することにより形成されるので、初期投資が大きいと共に設計変更に迅速に対応するのが困難であった。さらに、スクリーン画面のサイズが大型になればなるほど、例えば、精密金型をレーザー加工する際の微少な振動による悪影響を受けやすくなり、精密金型を作製することが困難であり、コスト高であった。
【０００７】
加えて、透過型スクリーンは、フレネルレンズ６１と、フレネルレンズ６１と同じくアクリル樹脂を基体としたレンチキュラーレンズ６２とを貼り合わせることにより形成されるが、大型になればなるほど自重による撓みが生じて、最終的に画像歪みが発生していた。ここで、フレネルレンズ６１及びレンチキュラーレンズ６２の基体として剛性の高いガラスを用れば、透過型スクリーンの自重による撓みを抑制することができるが、フレネルレンズ６１及びレンチキュラーレンズ６２の透過率、或いは、樹脂との密着力等の観点から、フレネルレンズ６１及びレンチキュラーレンズ６２の基体としてアクリル樹脂が用いられている。よって、大型の透過型スクリーンは、剛性を向上させるためには、フレネルレンズ６１及びレンチキュラーレンズ６２をさらにガラスでサンドイッチする必要があった。
【０００８】
また、ネマティック液晶調光体９０は、電圧を印可しない状態では散乱型のスクリーンとなるが、調光体としての機能を発現する透明導電膜９６ａ，ｂが入射光のゲインを低下させている。また、ネマティック液晶調光体９０は、散乱型のスクリーンであるので、標準白色（Standard  White）を基調としており、背面投射型テレビ（ＲＰＴＶ）などに用いた場合、コントラスト（黒レベル）が不十分となる。
【０００９】
本発明の目的は、大面積化に対応して画像を鮮明に写し出すことができると共に視野角を広くすることができる背面透過型スクリーンを提供することにある。
【課題を解決するための手段】
【００１０】
上記目的を達成するために、請求項１記載の背面透過型スクリーンは、複数の空孔を有し且つ当該空孔の各々に液晶材料が封入された液晶層と、間に前記液晶層を挟持する少なくとも一方が透明の一対の樹脂基板と、該一対の樹脂基板の少なくとも一方における前記液晶層に接しない面側に接着層を介して配設されたガラス基板とを備え、透過した光のコントラストを向上する処理が施されていることを特徴とする。
【００１１】
請求項２記載の背面透過型スクリーンは、請求項１記載の背面透過型スクリーンにおいて、前記ガラス基板は外表面に反射防止処理が施されていることを特徴とする。
【００１２】
請求項３記載の背面透過型スクリーンは、請求項２記載の背面透過型スクリーンにおいて、前記反射防止処理として、前記ガラス基板の外表面に屈折率が異なる２以上の物質を蒸着により積層することを特徴とする。
【００１３】
請求項４記載の背面透過型スクリーンは、請求項２記載の背面透過型スクリーンにおいて、前記反射防止処理として、前記ガラス基板の外表面に屈折率が異なる２以上の物質をスパッタリングにより積層することを特徴とする。
【００１４】
請求項５記載の背面透過型スクリーンは、請求項２記載の背面透過型スクリーンにおいて、前記反射防止処理として、前記ガラス基板の外表面を印刷して着色することを特徴とする。
【００１５】
請求項６記載の背面透過型スクリーンは、請求項２記載の背面透過型スクリーンにおいて、前記反射防止処理として、前記ガラス基板の外表面をエッチングすることを特徴とする。
【００１６】
請求項７記載の背面透過型スクリーンは、請求項２記載の背面透過型スクリーンにおいて、前記反射防止処理として、前記ガラス基板の外表面に前記ガラス基板と屈折率が異なる微粒子を所定間隔で形成することを特徴とする。
【００１７】
請求項８記載の背面透過型スクリーンは、請求項１記載の背面透過型スクリーンにおいて、前記ガラス基板は外表面に光吸収材が被覆されていることを特徴とする。
【００１８】
請求項９記載の背面透過型スクリーンは、請求項８記載の背面透過型スクリーンにおいて、前記光吸収材は印刷によって被覆されていることを特徴とする。
【００１９】
請求項１０記載の背面透過型スクリーンは、請求項８記載の背面透過型スクリーンにおいて、前記光吸収材はスパッタリングによって被覆されていることを特徴とする。
【００２０】
請求項１１記載の背面透過型スクリーンは、請求項１乃至１０のいずれか１項に記載の背面透過型スクリーンにおいて、前記ガラス基板は色ガラスであることを特徴とする。
【００２１】
請求項１２記載の背面透過型スクリーンは、請求項１乃至１１のいずれか１項に記載の背面透過型スクリーンにおいて、前記液晶材料に二色性染料が分散されることを特徴とする。
【００２２】
請求項１３記載の背面透過型スクリーンは、請求項１乃至１２のいずれか１項に記載の背面透過型スクリーンにおいて、前記液晶層に顔料が分散されることを特徴とする。
【００２３】
請求項１４記載の背面透過型スクリーンは、請求項１乃至１３のいずれか１項に記載の背面透過型スクリーンにおいて、前記接着層は着色されることを特徴とする。
【発明の効果】
【００２４】
請求項１記載の背面透過型スクリーンによれば、複数の空孔を有し且つ空孔の各々に液晶材料が封入された液晶層と、間に液晶層を挟持する少なくとも一方が透明の一対の樹脂基板と、一対の樹脂基板の少なくとも一方における液晶層に接しない面側に接着層を介して配設されたガラス基板とを備え、透過した光のコントラストを向上する処理が施されているので、ゲインを低下させることなく入射光を均等に前方散乱させて透過させることができると共に透過した光のコントラストを向上することができ、もって大面積化に対応して画像を鮮明に写し出すことができると共に視野角を広くすることができる。
【００２５】
請求項２記載の背面透過型スクリーンによれば、ガラス基板は外表面に反射防止処理が施されているので、透過した光のコントラストを向上することができる。
【００２６】
請求項３記載の背面透過型スクリーンによれば、ガラス基板の外表面に屈折率が異なる２以上の物質を蒸着により積層するので、反射防止処理をガラス基板の外表面に容易に施すことができる。
【００２７】
請求項４記載の背面透過型スクリーンによれば、ガラス基板の外表面に屈折率が異なる２以上の物質をスパッタリングにより積層するので、反射防止処理をガラス基板の外表面に容易に施すことができる。
【００２８】
請求項５記載の背面透過型スクリーンによれば、ガラス基板の外表面を印刷して着色するので、反射防止処理をガラス基板の外表面に容易に施すことができる。
【００２９】
請求項６記載の背面透過型スクリーンによれば、ガラス基板の外表面をエッチングするので、反射防止処理をガラス基板の外表面に容易に施すことができる。
【００３０】
請求項７記載の背面透過型スクリーンによれば、ガラス基板の外表面にガラス基板と屈折率が異なる微粒子を所定間隔で形成するので、反射防止処理をガラス基板の外表面に容易に施すことができる。
【００３１】
請求項８記載の背面透過型スクリーンによれば、ガラス基板は外表面に光吸収材が被覆されているので、透過した光のコントラストを向上することができる。
【００３２】
請求項９記載の背面透過型スクリーンによれば、光吸収材は印刷によって被覆されているので、光吸収材をガラス基板の外表面に容易に被覆することができる。
【００３３】
請求項１０記載の背面透過型スクリーンによれば、光吸収材はスパッタリングによって被覆されているので、光吸収材をガラス基板の外表面に容易に被覆することができる。
【００３４】
請求項１１記載の背面透過型スクリーンによれば、ガラス基板は色ガラスであるので、透過した光のコントラストを向上することができる。
【００３５】
請求項１２記載の背面透過型スクリーンによれば、液晶材料に二色性染料が分散されるので、透過した光のコントラストを向上することができる。
【００３６】
請求項１３記載の背面透過型スクリーンによれば、液晶層に顔料が分散されるので、透過した光のコントラストを向上することができる。
【００３７】
請求項１４記載の背面透過型スクリーンによれば、接着層は着色されるので、透過した光のコントラストを向上することができる。
【発明を実施するための最良の形態】
【００３８】
以下、本発明の実施の形態に係る背面透過型スクリーンについて図面を参照しながら説明する。
【００３９】
図１は、本実施の形態に係る背面透過型スクリーンの構成を概略的に示す断面図である。
【００４０】
図１において、背面透過型スクリーン１００は、複数の空孔を有するラテックスから得られる透明なポリマーフィルム１０１、及び上記空孔の各々にネマティック液晶の棒状分子１０２が封入されることによって形成された液晶カプセル１０３から成る液晶層１０４と、間に液晶層１０４を挟持する一対のＰＥＴフィルム１０５ａ，ｂと、該一対のＰＥＴフィルム１０５ａ，ｂの各々における液晶層１０４に接しない面側にポリビニルブチラール（ＰＶＢ）等の接着層１０６ａ，ｂを介して配設されたガラス基板１０７ａ，ｂとを備える。背面透過型スクリーン１００を透過した光のコントラスト（黒レベル）を向上する反射防止（ＡＲ（anti-reflection））処理として、図２に示すように、ガラス基板１０７ａ，ｂの外表面１０８ａ，ｂに屈折率が高い物質層２１及び屈折率が低い物質層２２を蒸着により積層する。
【００４１】
そして、この背面透過型スクリーン１００において、ネマティック液晶は、その複屈折率Δｎが０．１２以上であり、また、液晶カプセル１０３の真球換算直径Ｄ１及びネマティック液晶の複屈折率Δｎの積は０．２４μｍ≦Ｄ１*Δｎ≦０．３２μｍの範囲にある。具体的には、複屈折率Δｎが０．１６の場合、真球換算直径Ｄ１は１．５μｍ〜２．０μｍの間に設定されるのに対し、複屈折率Δｎが０．１２の場合、真球換算直径Ｄ１は２．０μｍ〜２．７μｍの間に設定される。
【００４２】
なお、液晶層１０４における液晶カプセル１０３は、エマルジョンの状態ではカプセル状だが、フィルム化した段階では、独立したカプセル状ではなく、スポンジ形状の連続体として存在する場合もある。しかし、液晶微粒子はスポンジ形状の連続体として存在しても、カプセル状で存在する場合と光学的な効果に差異はない。よって、便宜上「真球換算直径Ｄ１」と表現している。
【００４３】
背面透過型スクリーン１００は、ガラス基板１０７ａ，ｂによって支持されているので、スクリーンの剛性を向上させて撓みや歪みを減少させることができ、もって大面積化にも対応することができる。
【００４４】
また、背面透過型スクリーン１００は、ネマティック液晶の棒状分子１０２が液晶カプセル１０３の壁の曲面に沿って整列しているので、入射光Ａは、液晶カプセル１０３及びポリマーフィルム１０１の屈折率の違いによって境界層において界面散乱する。しかし、ネマティック液晶の棒状分子１０２内を多重反射して前方に進行しながら散乱するので、後方散乱Ｂよりも前方散乱Ｃを多くすることができ、もって入射光Ａの利用効率を高くして、明るい画像表示を得ることができる。また、入射光Ａは球状の液晶カプセル１０３により全方向に関して均等に散乱されるので、レンチキュラーレンズシート６２などを使用しなくても、視野角の広い画像が得られる。即ち、背面透過型スクリーン１００は、ネマティック液晶の棒状分子１０２が封入されることによって形成された液晶カプセル１０３がポリマーフィルム１０１に分散されているので、光の利用効率を高くして明るい画像表示を得ることができると共に視野角を広くすることができる。
【００４５】
さらに、ネマティック液晶の棒状分子１０２が封入されることによって形成された液晶カプセル１０３がポリマーフィルム１０１に分散する技術は確立されているので、ポリマーフィルム１０１の厚さを数μｍ〜数十μｍ以下としても十分な前方散乱性（スクリーン特性）が得られる。
【００４６】
なお、液晶カプセル１０３の代わりに可視光（３８０〜７８０ｎｍ）を散乱する微粒子（１〜１０μｍ程度）をポリマーフィルム１０１に分散させた場合、ポリマーフィルム１０１におけるマトリックスポリマーと微粒子との界面散乱によって入射光Ａは後方散乱Ｂする。よって、可視光を散乱する微粒子を用いたスクリーンを背面透過型スクリーンとして使用すると、入射光Ａの利用効率が低下して明るい画像表示を得ることができない。
【００４７】
次に、背面透過型スクリーン１００の製造方法について説明する。
【００４８】
まず、ポリマーフィルム１０１用ラテックスとネマティック液晶を含むエマルジョンを作製する。ネマティック液晶と水性相とを混合してエマルジョンを作製し、該作製されたエマルジョンをラテックスに添加するか、又は、ネマティック液晶をラテックスに直接添加し、必要によって水性相を加え、ミキサーで混合してエマルジョンを作製する。このとき、安定した液晶粒子を形成するために、エマルジョンに界面活性剤を添加することが好ましい。また、ネマティック液晶と水性相又はラテックスとの混合は、ブレンダー、コロイドミル等のミキサーで行う。このミキサーの回転数によって液晶カプセル１０３の真球換算直径Ｄ１を所望の値に制御することができ、このとき、真球換算直径Ｄ１は２．０μｍに設定されるが、真球換算直径Ｄ１が２．０μｍの場合、ネマティック液晶の複屈折率Δｎは０．１２〜０．１６の値が好ましい。
【００４９】
さらに、作製されたエマルジョン中のラテックスを架橋するため架橋剤を添加して媒体を形成する。当該架橋剤の分量は、ラテックスの固形分量に対応して、この固形分量相当のラテックスの全てを架橋可能な分量に設定される。
【００５０】
そして、形成された媒体をナイフブレード又は他の適当な手段によってＰＥＴフィルム１０５ａ上に塗布し、塗布された媒体を乾燥させることによって架橋剤によるラテックスの架橋を進行させて液晶層１０４を形成する。
【００５１】
次いで、形成された液晶層１０４にＰＥＴフィルム１０５ｂを貼り合わせ、さらに、ポリビニルブチラール（ＰＶＢ）等の接着層１０６ａ，ｂを介してガラス基板１０７ａ，ｂを貼り合わせる。
【００５２】
本実施の形態に係る背面透過型スクリーン１００によれば、複数の空孔を有するラテックスから得られる透明なポリマーフィルム１０１、及び上記空孔の各々にネマティック液晶の棒状分子１０２が封入されることによって形成された液晶カプセル１０３から成る液晶層１０４と、間に液晶層１０４を挟持する一対のＰＥＴフィルム１０５ａ，ｂと、該一対のＰＥＴフィルム１０５ａ，ｂの各々における液晶層１０４に接しない面側に接着層１０６ａ，ｂを介して配設されたガラス基板１０７ａ，ｂとを備え、背面透過型スクリーン１００を透過した光のコントラスト（黒レベル）を向上するＡＲ（anti-reflection）処理として、ガラス基板１０７ａ，ｂの外表面１０８ａ，ｂに屈折率が高い物質層２１及び屈折率が低い物質層２２を蒸着により積層するので、入射光Ａを均等に前方散乱Ｃさせて透過させることができると共に透過した光のコントラスト（黒レベル）を向上することができ、もって大面積化に対応して画像を鮮明に写し出すことができると共に視野角を広くすることができる。
【００５３】
本実施の形態に係る背面透過型スクリーン１００によれば、従来のネマティック液晶調光体９０と異なり、透明導電膜９６ａ，ｂが設けられていないので、入射光Ａが背面透過型スクリーン１００を透過する際にゲインが低下するのを防止することができる。
【００５４】
本実施の形態では、２枚のガラス基板１０７ａ，ｂが配設されているが、これに限定されるものではなく、図５に示すように、少なくとも１枚のガラス基板１０７ａが光の出射側に配設されていればよい。
【００５５】
本実施の形態では、ＡＲ（anti-reflection）処理として、ガラス基板１０７ａ，ｂの外表面１０８ａ，ｂに屈折率が高い物質層２１及び屈折率が低い物質層２２を蒸着により積層しているが、これに限定されるものではなく、物質層２１及び物質層２２をスパッタリングにより積層してもよく、ガラス基板１０７ａ，ｂの外表面１０８ａ，ｂを印刷して着色してもよく、ガラス基板１０７ａ，ｂの外表面１０８ａ，ｂをエッチングしてもよく（図３）、ガラス基板１０７ａ，ｂの外表面１０８ａ，ｂにガラス基板１０７ａ，ｂと屈折率が異なる微粒子４１を所定間隔で形成してもよい（図４）。
【００５６】
本実施の形態では、ガラス基板１０７ａ，ｂの外表面１０８ａ，ｂには物質層２１，２２の２層構造が形成されているが、これに限定されるものではなく、１層〜多層構造が形成されていてもよい。
【００５７】
本実施の形態では、ＡＲ（anti-reflection）処理により背面透過型スクリーン１００を透過した光のコントラスト（黒レベル）を向上しているが、これに限定されるものではなく、ガラス基板１０７ａ，ｂの外表面１０８ａ，ｂに印刷又はスパッタリングにより光吸収材としてのブラックストライプを被覆してもよく、ガラス基板１０７ａ，ｂを色ガラスとしてもよく、ネマティック液晶の棒状分子１０２が封入されることによって形成された液晶カプセル１０３に二色性染料を分散してもよく、液晶層１０４に顔料を分散してもよく、接着層１０６ａ，ｂを着色してもよい。
【００５８】
なお、液晶カプセル１０３に分散される二色性染料として、メロシアニン系、スチリル系、アゾメチン系、アゾ系、アントラキノン系、テトラジン系のもの等を用いることができる。
【００５９】
また、液晶層１０４に分散させる顔料としては、無機材料及び有機材料の種類を問わず使用することができ、染料のように液晶層１０４に溶解させる必要がないので、固体及び液体といった顔料の状態を問わず使用することができる。例えば、グンジョウ、カドミウムエロー、ベンガラ、クロムエロー、鉛白、チタン白、カーボンブラック等の天然または合成無機顔料、あるいはアゾ系、トリフェニルメタン系、キノリン系、アントラキノン系、フタロシアニン系などの有機顔料を用いることができる。また、この顔料は、液晶カプセル１０３に影響を及ぼさないものであれば、その大きさ及び形状に特に制限はないが、中でも真球換算直径で１μｍ以下のものが好ましい。また、使用される顔料の濃度は、特に限定されるものではないが、中でも０．０１〜１０ｗｔ％の範囲が好ましい。また、顔料を液晶層１０４に分散させる際には、必要に応じて界面活性剤などの分散安定剤を用いてもよい。
【００６０】
また、接着層１０６ａ，ｂを着色する場合は、ビニル系樹脂、可塑剤、及び顔料を含有する混合物を溶融する。ここで、ビニル系樹脂としては、ポリビニルブチラール等のポリビニルアルコール誘導体、及びエチレン−酢酸ビニル共重合体等が用いられる。可塑剤としては、上記ビニル系樹脂と相溶性に富むジオクチルフタレート、ジベンジルフタレート等のフタル酸エステル類等が用いられる。顔料としては、プラステック用として使用できるものであれば特に限定されず、例えばアゾ系、フタロシアニン系、キナクリドン系、ペリレン系、ペリノン系、ジオキサジン系、アンスラキノ系、イソインドリノ系等の有機顔料や、酸化物、水酸化物、硫化物、クロム酸、硫酸塩、炭酸塩、珪酸塩、燐酸塩、砒酸塩、フェロシアン化物、炭素、金属粉等の無機顔料を使用することができる。
【実施例】
【００６１】
液晶ＺＬＩ−１８４０（メルク社製、Δｎ＝０．１４３）に界面活性剤ＩＧＥＰＡＬ  ＣＯ−６１０（ＧＡＦ社製）を０．５ｗｔ％添加し、液晶比率が０．６２となるように、ラテックス粒子４０ｗｔ％を含むＮｅｏｒｅｓ  Ｒ−９６７（ゼネカ社製）を添加し、ホモジナイザーを用いて１０００ｒｐｍで１０分間攪拌して、エマルジョンを得た。次いで、該エマルジョンをゆっくり混ぜながら架橋剤ＣＸ−１００（ゼネカ社製）を３ｗｔ％添加した。
【００６２】
架橋剤が添加されたエマルジョンを、ドクターブレードを用いてＰＥＴフィルム上に塗布し、乾燥した後、もう１枚のＰＥＴフィルムと貼り合わせて、複数の空孔を有し且つ該空孔の各々に液晶材料が封入された液晶層を得た。
【００６３】
その液晶層の厚みは２０μｍ、液晶の封入される空孔の真球換算直径Ｄ１は２．０μｍであり、Ｄ１＊Δｎ＝０．２８６であった。
【００６４】
該液晶層をポリビニルブチラール（ＰＶＢ：積水化学社製など）の中間膜（接着層）で挟持し、さらにその両外側に３ｍｍのソーダライムガラス基板を配置して、１００℃でＰＶＢを溶解し、冷却して、いわゆる、合わせガラス処理を施し、透過型スクリーンを得た。
【００６５】
この透過型スクリーンを瞬間マルチ測光システムＭＣＰＤ−１００（２８Ｃ）（大塚電子社製）を用いて平行光透過率（拡散成分を除いた透過率）を測定し、図６に点線で示した。
【００６６】
図６より、透過型スクリーン（点線）は、特定の波長領域で透過率が急激に変化することなく、可視光の波長領域全域に亘って透過率の変化が２％以内に抑えられていることが分かる。このことは、入射された映像の色を忠実に再現し、透過型スクリーンとして好適であることを意味する。
【００６７】
図７は、透過型スクリーンに垂直に入射した光の散乱を説明する図であり、出射側の法線方向に対して±５０°における透過率を法線方向を０°として相対値で示す。
【００６８】
図７より、入射光が広い範囲に散乱透過していることを確認することができる。これは
透過型スクリーンをリアプロジェクター等に用いた場合、法線方向を中心として広い範囲に画像が見えること、即ち視野角が広いことを意味する。
【００６９】
なお、図６における実線は、該スクリーンに投影される映像のコントラスト（黒レベル）を向上するため、予め、該スクリーンにおける出射側のガラス表面に、黒さを増しつつ表面反射を防ぐ処理（ＡＲ処理）を施した透過型スクリーン（Ｇｌａｓｓ／ＮｉＣｒＦｅ（４．４ｎｍ）／ＴｉＯ２（４０．５ｎｍ）／ＮｉＣｒＦｅ（９．２ｎｍ）／ＴｉＯ２（３５．９ｎｍ）／ＳｉＯ２（６７．１ｎｍ））の平行光透過率を示す。
【００７０】
本ＡＲ処理を施すことで、可視光の波長領域全域に亘り透過率が低下している。これは、より黒レベルが向上したことを意味し、また、透過率の変化率も少なくなっているので、投影された映像の色再現がより向上したことを示す。また、反射率は通常のガラス表面の反射率に比べて低く抑えられ（可視全域で約４％）、ＡＲ効果が認められた。なお、ガラス単板上にＡＲ処理した場合の光学特性を図８に示すが、（１）は膜面における反射率を示し、（２）はガラス面における反射率を示し、（３）は透過率を示す。
【００７１】
本実施例では、ＡＲ処理としてスパッタ法にてガラス表面に薄膜形成を施したが、これに限定されるものではなく、真空蒸着や他の方法でも同様の効果が得られる。
【００７２】
また、ＡＲ処理としては、本実施例のように薄膜形成を施す場合だけでなく、印刷法等によっても可能であり、微粒子をコーティングしたりエッチングしたりすることによって、ガラス表面に微小な凹凸を形成しても同様のＡＲ効果が得られる。
【００７３】
また、コントラスト（黒レベル）を向上する別の方法として、該スクリーンの出射側のガラスに色付きガラス、例えば、ＬＥＧＡＲＴ（登録商標）やＧＡＬＡＸＳＥＥ等のプライバシーガラス（日本板硝子社製）を使用しても同様の効果を得られる。
【００７４】
また、コントラスト（黒レベル）を向上する別の方法として、上記ラテックスに顔料を分散したり、液晶材料に二色性染料を添加することによって液晶層そのものを着色する方法や、予め着色された中間膜（積水化学社製）等を用いる方法等があるが、これらによっても同様の効果が得られる。
【００７５】
また、本実施例では、液晶層を挟持するガラスの出射側のみにコントラスト（黒レベル）向上の処理を施したが、入射側に同様の処理を施してもよい。
【図面の簡単な説明】
【００７６】
【図１】本実施の形態に係る背面透過型スクリーンの構成を概略的に示す断面図である。
【図２】図１におけるガラス基板の外表面に施された反射防止処理を説明する図である。
【図３】図２のガラス基板の外表面に施された反射防止処理の変形例を説明する図である。
【図４】図２のガラス基板の外表面に施された反射防止処理の他の変形例を説明する図である。
【図５】図１の背面透過型スクリーンの変形例の構成を概略的に示す断面図である。
【図６】光の波長と平行光透過率との関係を示す図であり、点線は透過型スクリーンの平行光透過率を示し、実線はＡＲ処理が施された透過型スクリーンの平行光透過率を示す。
【図７】透過型スクリーンに垂直に入射した光の散乱を説明する図であり、出射側の法線方向に対して±５０°における透過率を法線方向を０°として相対値で示す。
【図８】ガラス単板上にＡＲ処理した場合の光学特性を示す図である。
【図９】従来の透過型スクリーンの構成を概略的に示す断面図である。
【図１０】図６におけるレンチキュラーレンズの構成を概略的に示す斜視図である。
【図１１】図６におけるレンチキュラーレンズの構成を概略的に示す要部断面図である。
【図１２】従来のネマティック液晶調光体の構成を概略的に示す断面図である。
【符号の説明】
【００７７】
１００  背面透過型スクリーン
１０１  ポリマーフィルム
１０２  棒状分子
１０３  液晶カプセル
１０４  液晶層
１０５ａ，ｂ  ＰＥＴフィルム
１０６ａ，ｂ  接着層
１０７ａ，ｂ  ガラス基板
１０８ａ，ｂ  外表面
【図１】
2007065398.tif 000003
【図２】
2007065398.tif 000004
【図３】
2007065398.tif 000005
【図４】
2007065398.tif 000006
【図５】
2007065398.tif 000007
【図６】
2007065398.tif 000008
【図７】
2007065398.tif 000009
【図８】
2007065398.tif 000010
【図９】
2007065398.tif 000011
【図１０】
2007065398.tif 000012
【図１１】
2007065398.tif 000013
【図１２】
2007065398.tif 000014